(57)【特許請求の範囲】
【請求項１】
合成溶融紡糸ポリアミドフィラメントを製造するための方法であって、
ポリアミドポリマーを固相重縮合装置に供給する工程；
前記固相重縮合装置にパージガスを、１時間あたりポリマー１ｋｇあたり約２〜約３ｋｇ／時間の範囲の流量で供給する工程；
前記パージガスに水蒸気を導入する工程；
前記固相重縮合装置中で前記ポリアミドポリマーを、約１１０〜約１２０ｋＰａの固相重縮合系圧力で、前記パージガスを用いて処理する工程；
前記処理したポリアミドポリマーを溶融押出し装置へ運ぶ工程；
前記ポリアミドポリマーを前記溶融押出し装置中で溶融する工程；
前記溶融したポリアミドポリマーを、紡糸口金プレートを通して押出す工程；および
ポリアミドポリマーの少なくとも１本の連続フィラメントを形成する工程
を含むことを特徴とする方法。
【請求項２】
前記供給されるポリアミドポリマーが、ＴｉＯ２を約１〜約３．５重量％含むことを特徴とする、請求項１に記載の方法。
【請求項３】
前記供給されるポリアミドポリマーが、ナイロン６６であることを特徴とする、請求項１または２に記載の方法。
【請求項４】
前記フィラメントを急冷する工程および冷却する工程をさらに含むことを特徴とする請求項１〜３のいずれかに記載の方法。
【請求項５】
前記フィラメントを後処理する工程と前記フィラメントを巻取る工程とをさらに含むことを特徴とする請求項４に記載の方法。
【請求項６】
毛管の出口側面上の前記紡糸口金プレートを周期的にふきとる工程をさらに含み、それぞれのふきとる周期が約８〜約１２時間の間隔で隔たっていることを特徴とする請求項５に記載の方法。
【請求項７】
前記パージガスが、１時間あたりポリマー１ｋｇあたり約２〜約３ｋｇ／時間の範囲の流量で供給される窒素ガスから構成されることを特徴とする請求項１〜３のいずれかに記載の方法。
【発明の詳細な説明】
【技術分野】
【０００１】
本発明は、ポリアミドヤーンを製造するための改良された方法、および衣料品用途において使用するための改良されたポリアミドヤーンに関する。
【背景技術】
【０００２】
さらに詳しくは、本発明は、ポリマーフレーク（ポリマーチップまたはポリマー粒状物とも呼ばれる）再溶融方法を使用した、ポリアミドヤーンを紡糸するための改良された方法に関する。先行技術のポリマーフレーク再溶融方法の多くでは、強力（ｔｅｎａｃｉｔｙ）および靱性（ｔｏｕｇｈｎｅｓｓ）がより高いヤーンを紡糸するために、固相重合器を用いてポリマー相対粘度（ＲＶ）を高いレベルにまで上げている。ヤーンクオリティ（ｙａｒｎ  ｑｕａｌｉｔｙ）は、その強力および靱性の影響を直接受け、各種の衣料品用途により広く受け入れられる製品が得られる。
【０００３】
米国特許公報（特許文献１）（ラオ（Ｒａｏ）ら）においては、固相重合器すなわちＳＰＰ（固相重縮合装置と呼ばれることもある）をポリアミドフレーク再溶融方法と組み合わせて使用するための調節方法が開示されていて、極めて均質で再現性のある方法でポリマーのＲＶを上げている。米国特許公報（特許文献２）（シュウィン（Ｓｃｈｗｉｎｎ）ら）には、押出しをする前に非常に露点の低いガスを用いて処理することにより、極めて高いＲＶのポリアミドポリマーフィラメントを形成するためのＳＰＰ法および装置が開示されている。これら先行技術の手段はポリマーＲＶを上昇させ、ポリマーのＲＶを均質で高い値に調節することができる一方、いずれの手段も方法の中断や基本的な紡糸方法の生産性に関する問題には対処していない。
【０００４】
ポリアミドヤーン、特にナイロン６６ヤーンの製造においては、紡糸口金プレートの毛管の出口側の周りに認められる望ましくない堆積物を除去するために、ヤーンの巻取りが頻繁に中断される。除去しないと、それらの堆積物が蓄積されて１週間に「数ミリメートル」の厚みに達する（（非特許文献１）参照）。そのような堆積物は、フィラメントの曲がり（ｂｅｎｄ）または屈曲（ｋｎｅｅ）の原因となる。フィラメントの大半で曲がりが起きると、それを修正してやらないと、最終的にはフィラメントの破断や、ヤーンの欠陥、そして予定外の方法の中断につながる。特に方法の中断の回数が多くなると、ヤーンの紡糸方法の効率が低下してしまう。
【０００５】
フィラメントの艶消し剤含量を上げるにつれて、フィラメントの曲がりの問題が大きくなる傾向がある。二酸化チタン（ＴｉＯ２）は一般的に使用される艶消し顔料である。ポリアミドポリマー中のＴｉＯ２含量が０．０３〜約１．０重量パーセントの範囲である場合、フィラメントは、いわゆる艶（ｂｒｉｇｈｔ）から中艶消し（ｍｉｄ−ｄｕｌｌ）となる。しかしながら、ポリアミドポリマー中のＴｉＯ２含量が、１パーセントより上で約３重量パーセントまでになると、多くの衣料品用途で望ましい、艶消し（ｄｕｌｌ）または「完全な艶消し（ｆｕｌｌｙ  ｄｕｌｌ）」のフィラメントが得られる。フィラメントの曲がりに関して、方法の問題が一層現れやすくなるのが、艶消しのフィラメントヤーンの場合である。
【０００６】
【特許文献１】米国特許第４，９５２，３４５号明細書
【特許文献２】米国特許第６，２３５，３９０号明細書
【非特許文献１】フルネ（Ｆｏｕｒｎｅ）『シンセティック・ファイバーズ（Ｓｙｎｔｈｅｔｉｃ  Ｆｉｂｅｒｓ）』１９９８年、第４章、ｐ．３５９、Ｃ．ハンザー・パブリッシャー（Ｃ．Ｈａｎｓｅｒ  Ｐｕｂｌｉｓｈｅｒｓ、ミュンヘン（Ｍｕｎｉｃｈ））
【発明の開示】
【発明が解決しようとする課題】
【０００７】
ポリアミドヤーン製造方法で毛管の出口面上の紡糸口金プレートを清掃することを、当業界では「紡糸口金のふきとり（ｓｐｉｎｎｅｒｅｔ  ｗｉｐｉｎｇ）」と呼ぶことが多い。紡糸口金のふきとり事象の間の時間は、ふきとり周期時間またはふきとり寿命と呼ばれているが、それぞれの事象は、望ましくない堆積物の蓄積のために必要となっているのである。紡糸口金面の清掃の間隔である、紡糸口金のふきとり周期が長いほど、好ましい。長年の間、必要な紡糸口金のふきとり事象、ふきとり周期の間隔を広げ、その結果としてポリアミドヤーン紡糸方法の生産性を上げるための手段が求められてきた。当業界では長い間、生産性がより高いポリアミドヤーン紡糸方法を得る必要性を感じていた。フィラメントの破断回数、ヤーンクオリティ欠陥、そして予定外の方法の中断を減らせば、生産性に直接効果があるということは、当業者にはよくわかってはいたものの、そのような欠陥に影響を与え改善するような手段がこれまでは得られなかった。
【０００８】
この目的を認識しておけば、以下の説明から、本発明のその他の目的も明確になるであろう。
【課題を解決するための手段】
【０００９】
本発明は、パージガス（補給（ｍａｋｅ−ｕｐ）ガス）の流量を上げ、かつＳＰＰの全圧を下げることによって、先行技術の問題点を解消し、熱分解生成物を除去しやすくするものである。その結果、ポリマーフレークから熱分解による夾雑物を除去することが、「ヤーンクオリティ」の改良と、同時に紡糸口金のふきとり寿命の延長に寄与する。
【００１０】
本発明の目的を達成するために、衣料品用途において使用するためのポリアミドヤーンを製造する改良方法が提供されるが、それに含まれるのは、
約１〜約３．５重量パーセントのＴｉＯ２を含むポリアミドポリマーを固相重縮合装置に供給する工程；
固相重縮合装置に、窒素および水蒸気から構成されるパージガスを、１時間あたりポリアミドポリマー１ｋｇあたり約２〜約３ｋｇ／時間の範囲の流量で供給する工程；
ポリアミドポリマーを固相重縮合装置中で、パージガスを用いて処理する工程；
処理したポリアミドポリマーを溶融押出し装置へ運ぶ工程；
ポリアミドポリマーを溶融押出し装置中で溶融する工程；
溶融したポリアミドポリマーを、紡糸口金プレートを通して押出す工程；および
ポリアミドポリマーの少なくとも１本の連続フィラメントを形成する工程である。
【００１１】
また別な態様においては、本発明は、合成溶融紡糸ポリアミドフィラメントに関し、それには、
固相重縮合装置中で、約１００〜約１２５ｋＰａ（１４．７〜１８ポンド／平方インチ（絶対圧））の範囲の系の圧力で、特に約１１５ｋＰａ（１６．５ポンド／平方インチ（絶対圧））として、パージガスを用いて前もって処理した合成ポリアミドポリマーが含まれ；
その処理したポリアミドポリマーには艶消し顔料がさらに含まれ；そして
ここでその合成溶融紡糸ポリアミドフィラメントが約３２．８を超えるヤーンクオリティを有している。
【発明を実施するための最良の形態】
【００１２】
以下の詳細な説明においては、全ての図面において同様の要素に対しては同様の参照符号を用いている。
【００１３】
本発明は、ＳＰＰ装置を用いたポリマーフレーク再溶融方法を使用した、ポリアミドヤーンを紡糸するための改良方法に関する。この方法改良が特徴としているのは、必要とされる紡糸口金プレートのふきとり事象の時間間隔を延長させることである。その結果、この改良方法は、ポリアミドヤーンの生産性が改良されるという特徴を有する。
【００１４】
本発明はさらに、ヤーン強力および伸びから計算される「ヤーンクオリティ（Ｙａｒｎ  Ｑｕａｌｉｔｙ）」を有する、改良された艶消しのポリアミドヤーンに関する。ヤーンクオリティは、応力−歪み曲線より下の部分の面積の推定値であって、ヤーンの「靱性（ｔｏｕｇｈｎｅｓｓ）」を示唆するものであり、当業者にはよく知られている。このヤーンクオリティが改良されることで、各種広い用途で受け入れられる衣料品用のポリアミドヤーンが得られる。それらの用途の例を挙げれば、たて編み織布、丸編み織布、シームレス編み衣料品、靴下製品および軽デニール（ｌｉｇｈｔ  ｄｅｎｉｅｒ）工業用織布などがあるが、これらに限定される訳ではない。
【００１５】
図２ａおよび２ｂに、固相重合（ＳＰＰ）、ポリマーフレークの溶融、およびそのポリマーからの合成繊維溶融紡糸の全体的な方法を示している。図２ａでは、ポリマーフレークを１０から受容器２０に導入し、供給容器４０へ運び、そこで乾燥窒素パージガス（補給ガスと呼ばれることもある）を３０から、１時間あたりポリマーフレーク１ｋｇあたり約２〜約３ｋｇ／時間の流量で導入する。このポリマーフレークは典型的にはそのＲＶが約３６〜約３８であるが、それをＳＰＰ容器５０に運び、場合によっては１１０から導入される窒素ガスと、１２０から導入される水蒸気とにより、さらに処理する。このように水蒸気により加湿した窒素ガスを、ブロワー７０で循環させて、８０で加熱して定められた温度としてから、ＳＳＰ容器５０の中のポリマーフレークと接触させる。いくつかのベントポート（１００および９０）を設けて、ＳＰＰ容器５０の中の全圧を調節するが、その全圧は、大気圧（１０１ｋＰａ）よりは高く、たとえば約１１０〜約１２３ｋＰａの圧力なるように調節することができる。循環させる窒素ガスおよび水蒸気はすべて、１２０℃〜２２０℃の範囲、より好ましくは１５０℃〜１９０℃の範囲の高温としておいて、ポリマー相対粘度ＲＶで測定されるポリマー分子量が均質に増大するようにする。ＳＰＰで処理されたポリマーはそのＲＶが５０〜５３の範囲となっているが、それをポート１３０から抜き出して、図２ｂの溶融押出機１４０のバレルの中に送り込む。ポリマーは押出機中で溶融されてから定量ポンプ１５０に押し込まれ、そこで溶融ポリマーは決められた速度で、紡糸フィルターパック１６０、次いで紡糸口金プレート１７０へと送られる。紡糸口金プレート１７０には、複数の通路すなわち毛管が設けられているが、それらは、ヤーンを含むそれぞれ個々のフィラメントを形成させるのに対応させたものである（図３ａの側面図および図３ｂの平面図参照）。個々のフィラメント２００は、状態調節した空気１９０のサイドドラフトを有する急冷筒（ｑｕｅｎｃｈ  ｃａｂｉｎｅｔ）１８０の中で冷却され、集束され、そして２１０でヤーンに当業者公知の一次仕上げ剤（ｐｒｉｍａｒｙ  ｆｉｎｉｓｈ）で給油される。ヤーンは送りロール２２０によって対になった引取りロール２３０に送られ、そこで延伸と配向を行わせて延伸ヤーンとし、それをロール２４０から、当業界で一般に使用されていて場合によってはヤーンの後処理工程として用いられる、ヤーン安定化装置２５０に送る。最後にヤーンを２７０でヤーンパッケージとして巻取るが、ヤーンの速度は、４０００〜６０００ｍ／分の範囲である。このヤーンのＲＶを測定すると、約５１〜約５４となっている。このような速度で巻取りを行っている途中で、紡糸口金プレートの出口側表面の清掃を目的として、方法を中断させる必要があると、その生産性に極端な影響を与える。紡糸口金プレートをふきとる際には、本来は巻き取れる筈だった製品の実質的に全部を廃棄しなければならない。
【００１６】
図２ａおよび２ｂに示した方法により製造したヤーンは、伸びが２２〜約６０％、熱湯収縮が３〜約１０％の範囲、ヤーン強力が３〜約７ｇ／デニールの範囲の延伸ヤーンであって、ヤーンのＲＶは変化させることが可能であるが、約４０〜約６０の範囲内に充分調節することができる。このヤーンの優れた性質を特徴付ける誘導パラメーターが、ヤーンクオリティと呼ばれるもので、式１に示されるように、ヤーン強力（ｇ／デニール）と％伸びの平方根との積で表される。
「ヤーンクオリティ」＝強力×（伸び）１/２      式１
【００１７】
このヤーンクオリティは、ヤーンの「靱性」の尺度を近似したものである。当業者には知られているが、ヤーンの荷重・伸び線図より下の面積は、ヤーンを伸ばすための仕事量に比例する。たとえば、強力を単位デニールあたりの力として表し、伸びを単位長さあたりの変化パーセントで表せば、荷重・伸び線図は応力−歪み曲線となる。この場合、応力−歪み曲線より下の面積が、ヤーンを伸ばすための仕事量、またはヤーンの靱性となる。
【００１８】
驚くべきことには、ヤーンの靱性の向上と、紡糸口金のふきとりの間に必要とされる時間の延長とが、ＳＰＰを運転する方法に対してある種の修正を施すことによりもたらされることが見いだされた。窒素パージガスの流量を、１時間あたりポリマー１ｋｇあたり約０．５ｋｇ／時間から、１時間あたりポリマー１ｋｇあたり約２．５ｋｇ／時間に増加することによって、４０デニール１３フィラメントのナイロン６６艶消しヤーン（１．５％ＴｉＯ２）の場合の紡糸口金のふきとり寿命を、約１．５時間から約１０時間にまで延ばすことができた（図１ａ参照）。ＳＰＰの系の圧力を下げることで、ふきとり寿命の延長がさらに延びることも、同時に観察された有意なことである。４０デニール１３フィラメントの艶消しヤーンの最初の試験では、系の圧力を約１２１ｋＰａ（１７．５ポンド／平方インチ）から約１１４ｋＰａ（１６．５ポンド／平方インチ）に下げることによって、ふきとり頻度が、約６時間から１０〜１１時間の範囲にまで低下した（図１ｂ参照）。それぞれの場合で、紡糸口金のふきとり寿命は、ヤーンの束の中の全部の単一フィラメント内の１０％が、紡糸口金プレート面（図３ｂの１７５）の毛管の出口側で曲がりを示すまでの時間として求めたものである。１０％フィラメント曲がりまでの時間の測定は、急冷筒の内部で紡糸口金プレート面に照明をあてて、オペレーターが観察して直接計数して求めることにより実施した。
【００１９】
本発明者らは、本発明の作用に関するあらゆるメカニズムにこだわるわけではないが、ＳＰＰ装置中で、加熱加湿窒素雰囲気が、添加した水蒸気のために、ポリアミド固相重合における分解生成物を抽出しているのではないかと考えている。そのような熱分解による生成物は、高温の窒素循環ガス雰囲気中で、水と容易に反応することができ、通常のパージ方法により、ＳＰＰのベントポートから除去可能なほど、高い揮発性を有するようになったのであろう。それらの熱分解生成物が除去されないとすると、ダイマーが生成し、それがポリマーと一緒に移動し、紡糸口金の毛管出口面の周りの堆積物の原因となるのであろうとの仮説を立てることができる。ふきとる作業で取り除かれるのが、それらの堆積物である。パージ（補給）ガスの流量を上げ、かつＳＰＰ内の全圧を低下させることによって、熱分解生成物の除去がより容易になるものと考えられる。結果として、ポリマーフレークから熱分解不純物を除去することによって、「ヤーンクオリティ」（式１で定義したもの）を改良すると同時に、熱による堆積物の量を減らすことによって紡糸口金のふきとり寿命を延ばすこととなる。さらに、それによってふきとり周期の時間も長くなる。
【００２０】
（試験方法）
ヤーン強力およびヤーン伸びは、ＡＳＴＭ  Ｄ２２５６−８０に従い、インストロン（ＩＮＳＴＲＯＮ）試験装置（米国０２０２１、マサチューセッツ州カントン（Ｃａｎｔｏｎ，Ｍａｓｓａｃｈｕｓｅｔｔｓ）のインストロン・コーポレーション（Ｉｎｓｔｒｏｎ  Ｃｏｒｐ．）製）を使用し、クロスヘッド速度は一定で測定する。強力は、デニールあたりの力（グラム）として表し、伸びパーセントは、破断荷重での試験片の長さの増加を元の長さに対するパーセントとして表す。
【００２１】
強力と伸びの値から得られるヤーンクオリティは、式１に従って計算する。
【００２２】
ポリマーの相対粘度ＲＶは、ＡＳＴＭ  Ｄ７８９−８６に従って、ギ酸中で測定する。
【実施例】
【００２３】
（実施例１）
紡糸口金のふきとり寿命を、４０デニール（４４ｄｔｅｘ）１３フィラメントのヤーンを紡糸することにより、窒素パージガス（補給ガス）の流量の関数として検討した。最初に、１．５重量％のＴｉＯ２を含む、ＲＶが３７．５のナイロン６６ポリマーをＳＰＰ中で処理したが、その際窒素パージガス（補給ガス）の流量を１時間あたりポリマー１ｋｇあたり０．５、１．０および２．５ｋｇＮ２／時間とし、いずれの場合においても、ＳＰＰ系の圧力は１１４ｋＰａ（１６．５ポンド／平方インチ）一定とした。ＲＶが５１．５となったその処理ポリマーを、押出機中で溶融させ、４０−１３ヤーンを製造するために使用される紡糸機に供給したが、その方法では、条件調節した空気で急冷させ、集束し、一次仕上げ紡糸オイルでヤーンを処理し、非加熱ゴデットロールを用いてヤーンを延伸させ、加熱流体を用いてヤーンを安定化させ、ヤーンを交絡させ、そして約５３００メートル／分の速度で巻き取った。実施例のヤーン（Ａ、ＢおよびＣ）を製造する過程で、毛管の出口面上の紡糸口金プレート１７０（図３ｂの平面図における１７５）では、少なくとも１０％のフィラメントの曲がりが起きたらふきとる必要があるとした。４回の試験データを表１に示し、図１ａにプロットした。
【００２４】
【表１】
0004519649.tif 000002
【００２５】
（実施例２）
本発明の１つの実施例では、４０デニール（４４ｄｔｅｘ）１３フィラメントのヤーンを、１．５重量％のＴｉＯ２を含む、ＲＶが３７．５のナイロン６６ポリマーをＳＰＰ中で処理したが、その際窒素パージガス（補給ガス）の流量を１時間あたりポリマー１ｋｇあたり２．５ｋｇＮ２／時間とし、いずれの場合においても、ＳＰＰ系の圧力は１１４ｋＰａ（１６．５ポンド／平方インチ）一定とした。ＲＶが５１．５となったその処理ポリマーを、押出機中で溶融させ、４０−１３ヤーンを製造するために使用される紡糸機に供給したが、その方法では、条件調節した空気で急冷させ、集束し、一次仕上げ紡糸オイルでヤーンを処理し、非加熱ゴデットロールを用いてヤーンを延伸させ、加熱流体を用いてヤーンを安定化させ、ヤーンを交絡させ、そして約５３００メートル／分の速度で巻き取った。実施例のヤーンを製造する過程で、毛管の出口面上の紡糸口金プレート１７０（図３ｂの平面図における１７５）では、少なくとも１０％のフィラメントの曲がりが起きたので、ヤーンの巻取り１０時間ごとに、ふきとることが必要であった。巻取りをした４０−１３ヤーンのＲＶ、強力および伸びを測定した。ＲＶは５２．５であった。強力と伸びの測定値を使用して、式１により、「ヤーンクオリティ」を計算した。このパラメーターは、ヤーンの靱性、またはヤーンを延伸させるのに必要な仕事量に関連するが、この場合は３３．１であることが判った。
【００２６】
（実施例３）
４０デニール（４４ｄｔｅｘ）１３フィラメントのヤーンを紡糸することにより、紡糸口金のふきとり寿命を、ＳＰＰ装置内の全圧の関数として検討した。最初に、１．５重量％のＴｉＯ２を含む、ＲＶが３７．５のナイロン６６ポリマーをＳＰＰ中で処理したが、その際窒素パージガス（補給ガス）の流量を１時間あたりポリマー１ｋｇあたり２．５ｋｇＮ２／時間とし、ＳＰＰ系の圧力は、１１４ｋＰａ（１６．５ポンド／平方インチ）から１２１ｋＰａ（１７．５ポンド／平方インチ）に、そして最終的には１２８ｋＰａ（１８．５ポンド／平方インチ）へと変化させた。ＲＶが５１．５となったその処理ポリマーを、押出機中で溶融させ、４０−１３ヤーンを製造するために使用される紡糸機に供給したが、その方法では、条件調節した空気で急冷させ、集束し、一次仕上げ紡糸オイルでヤーンを処理し、非加熱ゴデットロールを用いてヤーンを延伸させ、加熱流体を用いてヤーンを安定化させ、ヤーンを交絡させ、そして約５３００メートル／分の速度で巻き取った。実施例のヤーン（Ａ、Ｂ、ＣおよびＤ）を製造する過程で、毛管の出口面上の紡糸口金プレート１７０（図３ｂの平面図における１７５）では、少なくとも１０％のフィラメントの曲がりが起きたらふきとりが必要であるとした。４回の実験のデータを表２に示し、図１ｂにプロットした（測定点を×印で示した）。
【００２７】
【表２】
0004519649.tif 000003
【００２８】
（比較例１）
先行技術による比較例においては、４０デニール（４４ｄｔｅｘ）１３フィラメントのヤーンを、１．５重量％のＴｉＯ２を含む、ＲＶが３７．５のナイロン６６ポリマーをＳＳＰ中で処理することにより製造したが、その際窒素パージガスの流量をＳＳＰ中のガス容積で、１時間あたりポリマー１ｋｇあたり０．５ｋｇＮ２／時間とし、系の圧力は１２１ｋＰａ（１７．５ポンド／平方インチ）とした。その処理ポリマー（ＲＶ：５１．５）を、押出機中で溶融させ、４０−１３ヤーンを製造するために使用される紡糸機に供給したが、その方法では、条件調節した空気で急冷させ、集束し、一次仕上げ紡糸オイルでヤーンを処理し、非加熱ゴデットロールを用いてヤーンを延伸させ、加熱流体を用いてヤーンを安定化させ、ヤーンを交絡させ、そして約５３００メートル／分の速度で巻き取った。この例のヤーンを製造する過程で、毛管の出口面上の紡糸口金プレートでは、少なくとも１０％のフィラメントの曲がりが起きたので、ヤーンの巻取り１．５時間ごとに、ふきとることが必要であった。巻取りをした４０−１３ヤーンの強力と伸びを、本発明実施例と同様にして正確に測定した。このヤーンで測定したＲＶは、前と同様に５２．５ＲＶであった。強力と伸びの値から式１を用いて計算した「ヤーンクオリティ」パラメーターは、３１．５であることが判った。
【００２９】
実施例３によるデータ（×で示した点）と比較例１によるデータ（Ｚで示した点）を、１０％フィラメント曲がりまでの時間とヤーンクオリティ（式１）との関係を表す図１ｂにプロットした。充分に大きいヤーンクオリティまたは靱性を有し、同時に、１０％フィラメント曲がりまでの時間から判るような、より長い紡糸口金のふきとり周期を有するヤーンを得るには、ＳＰＰ中の系の全圧が約１１４ｋＰａと低く、そして窒素ガスのパージ流量が１時間あたりポリマー１ｋｇあたり約２．５ｋｇＮ２／時間と高い場合が最も望ましいことが判る。
【００３０】
ＳＰＰ装置の運転に関してこれらの修正を施すことにより、紡糸方法の生産性の向上が実現される。最も重要なのは、連続方法を中断する必要性が、２４時間あたり６回以上から、２４時間あたり約２回まで減少することである。さらに、ＳＰＰ装置および紡糸システムを運転する従来の手段に比較して、より大きい「クオリティ」（靱性）を有するヤーンが得られる。
【図面の簡単な説明】
【００３１】
【図１ａ】１０％フィラメント曲がりまでの時間と、ＳＰＰ装置中でのパージガス流量との間の関係を表す図である。
【図１ｂ】１０％フィラメント曲がりまでの時間と、ヤーンクオリティとの間の関係を表す図である。
【図２ａ】ともにＳＰＰ装置および溶融紡糸方法を表す図である。
【図２ｂ】ともにＳＰＰ装置および溶融紡糸方法を表す図である。
【図３ａ】紡糸口金プレートの側面図である。
【図３ｂ】紡糸口金プレートの平面図である。
【図１ａ】
0004519649.tif 000004
【図１ｂ】
0004519649.tif 000005
【図２ａ】
0004519649.tif 000006
【図２ｂ】
0004519649.tif 000007
【図３ａ】
0004519649.tif 000008
【図３ｂ】
0004519649.tif 000009